옥살산디아릴은 탈카르보닐화에 의해 용융법으로 폴리카르보네이트를 제조할 때 단량체로서 널리 이용되고 있는 탄산디아릴의 원료로서도 유용하여, 최근 주목을 받고 있는 화합물이다.  옥살산디아릴은 옥살산디알킬과 아릴알코올을 에스테르 교환 반응시킴으로써 제조할 수 있으며, 그 때에 사용하는 옥살산디알킬은 일산화탄소와 아질산알킬로부터 제조할 수 있다.일산화탄소와 아질산알킬로부터 옥살산디알킬, 옥살산디아릴을 경유하여 탄산디아릴을 제조하는 일련의 공정이 제안되어 있다(특허문헌 1 참조).또한, 옥살산디알킬과, 아릴알코올을 에스테르 교환 반응시키는 촉매의 존재하에서 에스테르 교환 반응시키고, 부생하는 알킬알코올을 증류 제거하면서, 중간체로서 옥살산알킬아릴을 생성시켜, 추가로 촉매의 존재하에 미반응된 옥살산디알킬을 증류 제거하면서 불균일화 반응을 행하여 옥살산디아릴을 생성시키고, 추가로 이 반응액을 증류 조작하여 옥살산디아릴을 회수하는 것을 특징으로 하는 옥살산디아릴의 제조 방법이 제안되어 있다(특허문헌 2 참조).또한, 옥살산디알킬과 아릴알코올을 촉매 존재하에서 에스테르 교환 반응시켜 옥살산디아릴을 제조할 때에 사용하는 촉매로서, 티탄 화합물, 주석 화합물, 납 화합물, 지르코늄 화합물, 몰리브덴 화합물, 및 이테르븀 화합물을 사용하는 것이 제안되어 있고, 그 중에서도 티탄 화합물을 가장 바람직하게 사용할 수 있다는 것이 제안되어 있다(특허문헌 3 참조).티탄 화합물의 예로는 TiX3, Ti(OAc)3, Ti(OMe)3, Ti(OEt)3, Ti(OBu)3, Ti(OPh)3, TiX4, Ti(OAc)4, Ti(OMe)4, Ti(OEt)4, Ti(OBu)4, Ti(OPh)4(단, Ac는 아세틸기, Me는 메틸기, Et는 에틸기, Bu는 부틸기, Ph는 페닐기, X는 할로겐 원자를 나타냄)를 들 수 있지만, 특히 Ti(OPh)4[테트라(페녹시)티탄]이 우수한 에스테르 교환 능력을 나타내는 촉매로서 바람직하다.그러나, 테트라페녹시티탄 등의 테트라(아릴옥시)티탄은, 약간의 수분으로도 반응하여 분해된다.  또한, 테트라(아릴옥시)티탄은 상온에서 고체이고, 그의 정제에는 고액 분리 등의 복잡한 조작이 필요해진다.또한, 고체의 테트라(아릴옥시)티탄을 연속적인 옥살산디아릴 제조 공정에 이용하는 것은 곤란하기 때문에, 열로 용융시키거나, 용매에 용해시켜 테트라(아릴옥시)티탄을 액상으로 할 필요가 있다.  그러나, 테트라(아릴옥시)티탄은 옥살산디알킬에 거의 용해되지 않으며, 아릴알코올에 대한 용해도도 낮기 때문에 공정 기기의 증가 요인이 되어, 옥살산디아릴 제조 공정의 복잡화 등의 문제가 있었다.상기 제조 방법 등에 의해서 얻어진 옥살산디아릴은 탈카르보닐화에 의해 탄산디아릴이 되고, 나아가 최종적인 용도로서 비스아릴알코올 A와 용융 중축합 반응에 의해 폴리카르보네이트의 원료가 되지만, 폴리카르보네이트는 투명성이 높은 엔지니어링 플라스틱으로서 CD나 DVD 등의 디스크, 플라스틱 렌즈 등에 널리 이용되고 있다.  따라서, 수지의 투명성을 높이기 위해 폴리카르보네이트의 원료인 탄산디아릴, 또한 그의 원료인 옥살산디아릴에도 착색 성분을 포함하지 않는 것이 요구되고 있다.또한, 상기 제조 방법으로는 복수단의 증류탑을 사용함으로써, 반응·정제 분리 조작을 행하고 있지만, 발명자들이 제조 방법을 검토한 바, 반응액 내에 할로겐 원자를 포함하는 화합물이 포함되지 않음에도 불구하고, 증류탑 등의 장치 재질로서 일반적으로 이용되는 JIS G 4304로 규정되는 SUS304와 같은 오스테나이트계 스테인리스강으로 만들어진 증류탑이나 저장조, 배관 등의 반응액 접촉 부분에 대해서 부식, 재질의 낭비가 나타나, 장기간의 제조가 곤란하다는 것이 발견되었다.또한, 상기 제조 방법에 있어서 증류 제거된 알킬알코올 중에는 에스테르 교환 반응시에 생성된 저비분의 불순물이 혼입되어 있어, 이들이 옥살산디알킬 제조 공정에 리사이클되면, 생성 반응의 수율이나 선택률의 저하, 생성 불순물의 증가 등 바람직하지 않은 상태를 야기하고 있었다.
이 문장들은 임의의 순서로 섞여 있습니다. 모든 문장을 활용하여 원본 단락의 순서와 내용을 올바른 순서로 재구성하세요.
#문장 리스트: [' 따라서, 수지의 투명성을 높이기 위해 폴리카르보네이트의 원료인 탄산디아릴, 또한 그의 원료인 옥살산디아릴에도 착색 성분을 포함하지 않는 것이 요구되고 있다.또한, 상기 제조 방법으로는 복수단의 증류탑을 사용함으로써, 반응·정제 분리 조작을 행하고 있지만, 발명자들이 제조 방법을 검토한 바, 반응액 내에 할로겐 원자를 포함하는 화합물이 포함되지 않음에도 불구하고, 증류탑 등의 장치 재질로서 일반적으로 이용되는 JIS G 4304로 규정되는 SUS304와 같은 오스테나이트계 스테인리스강으로 만들어진 증류탑이나 저장조, 배관 등의 반응액 접촉 부분에 대해서 부식, 재질의 낭비가 나타나, 장기간의 제조가 곤란하다는 것이 발견되었다.또한, 상기 제조 방법에 있어서 증류 제거된 알킬알코올 중에는 에스테르 교환 반응시에 생성된 저비분의 불순물이 혼입되어 있어, 이들이 옥살산디알킬 제조 공정에 리사이클되면, 생성 반응의 수율이나 선택률의 저하, 생성 불순물의 증가 등 바람직하지 않은 상태를 야기하고 있었다.', ' 또한, 테트라(아릴옥시)티탄은 상온에서 고체이고, 그의 정제에는 고액 분리 등의 복잡한 조작이 필요해진다.또한, 고체의 테트라(아릴옥시)티탄을 연속적인 옥살산디아릴 제조 공정에 이용하는 것은 곤란하기 때문에, 열로 용융시키거나, 용매에 용해시켜 테트라(아릴옥시)티탄을 액상으로 할 필요가 있다.', '옥살산디아릴은 탈카르보닐화에 의해 용융법으로 폴리카르보네이트를 제조할 때 단량체로서 널리 이용되고 있는 탄산디아릴의 원료로서도 유용하여, 최근 주목을 받고 있는 화합물이다.', ' 옥살산디아릴은 옥살산디알킬과 아릴알코올을 에스테르 교환 반응시킴으로써 제조할 수 있으며, 그 때에 사용하는 옥살산디알킬은 일산화탄소와 아질산알킬로부터 제조할 수 있다.일산화탄소와 아질산알킬로부터 옥살산디알킬, 옥살산디아릴을 경유하여 탄산디아릴을 제조하는 일련의 공정이 제안되어 있다(특허문헌 1 참조).또한, 옥살산디알킬과, 아릴알코올을 에스테르 교환 반응시키는 촉매의 존재하에서 에스테르 교환 반응시키고, 부생하는 알킬알코올을 증류 제거하면서, 중간체로서 옥살산알킬아릴을 생성시켜, 추가로 촉매의 존재하에 미반응된 옥살산디알킬을 증류 제거하면서 불균일화 반응을 행하여 옥살산디아릴을 생성시키고, 추가로 이 반응액을 증류 조작하여 옥살산디아릴을 회수하는 것을 특징으로 하는 옥살산디아릴의 제조 방법이 제안되어 있다(특허문헌 2 참조).또한, 옥살산디알킬과 아릴알코올을 촉매 존재하에서 에스테르 교환 반응시켜 옥살산디아릴을 제조할 때에 사용하는 촉매로서, 티탄 화합물, 주석 화합물, 납 화합물, 지르코늄 화합물, 몰리브덴 화합물, 및 이테르븀 화합물을 사용하는 것이 제안되어 있고, 그 중에서도 티탄 화합물을 가장 바람직하게 사용할 수 있다는 것이 제안되어 있다(특허문헌 3 참조).티탄 화합물의 예로는 TiX3, Ti(OAc)3, Ti(OMe)3, Ti(OEt)3, Ti(OBu)3, Ti(OPh)3, TiX4, Ti(OAc)4, Ti(OMe)4, Ti(OEt)4, Ti(OBu)4, Ti(OPh)4(단, Ac는 아세틸기, Me는 메틸기, Et는 에틸기, Bu는 부틸기, Ph는 페닐기, X는 할로겐 원자를 나타냄)를 들 수 있지만, 특히 Ti(OPh)4[테트라(페녹시)티탄]이 우수한 에스테르 교환 능력을 나타내는 촉매로서 바람직하다.그러나, 테트라페녹시티탄 등의 테트라(아릴옥시)티탄은, 약간의 수분으로도 반응하여 분해된다.', ' 그러나, 테트라(아릴옥시)티탄은 옥살산디알킬에 거의 용해되지 않으며, 아릴알코올에 대한 용해도도 낮기 때문에 공정 기기의 증가 요인이 되어, 옥살산디아릴 제조 공정의 복잡화 등의 문제가 있었다.상기 제조 방법 등에 의해서 얻어진 옥살산디아릴은 탈카르보닐화에 의해 탄산디아릴이 되고, 나아가 최종적인 용도로서 비스아릴알코올 A와 용융 중축합 반응에 의해 폴리카르보네이트의 원료가 되지만, 폴리카르보네이트는 투명성이 높은 엔지니어링 플라스틱으로서 CD나 DVD 등의 디스크, 플라스틱 렌즈 등에 널리 이용되고 있다.']